(57)【要約】  本発明は、例えば消防士用の衣服等の防火衣服の外層を形成することを目的とする３００ｇ／ｃｍ２以下の目付を有する保護ファブリックに関する。これは、少なくとも２つのタイプの難燃性糸に属する経糸と緯糸、即ち、第１のメタ系アラミドタイプの糸（Ｋ）と、長さ方向に沿って色むらバリエーションを有する第２の高弾性パラ系アラミドタイプの糸（Ｐ）と、オプションとして経糸方向に用いる色むらバリエーションは有さないが紫外線に対して感応性の第３のパラ系アラミドタイプの糸とからなる。ファブリックは、第２の糸とオプションとしての第３の糸とを１５〜５０％含む。好ましくは二重経糸面であり、その織構造は、ファブリックの外側において、第２のタイプとオプションとしての第３のタイプとの経糸がほとんど完全に隠されるように構成されている。
2008533321.tif 000002
【特許請求の範囲】
【請求項１】
例えば消防士の衣服のような防火用衣服の外層を形成することを目的とし、３００ｇ／ｍ２以下の目付を有する保護ファブリックであって、火に対して耐性を有する少なくとも２つのタイプの糸、即ち、メタ系アラミドタイプの第１糸と、長さ方向に渡って色バリエーションを有する第２の高弾性パラ系アラミド糸と、必要に応じて経糸に用いられ、色パターンは示さないが紫外線放射線に対して感応性の第３のパラ系アラミド糸とを有する経緯糸から構成され、前記第２のタイプの糸と、必要な場合の前記第３のタイプの糸とを１５〜５０％含み、前記ファブリックの織構造が経糸両面タイプのものであって、当該ファブリックの外側面において、前記第２のタイプと、必要な場合の前記第３のタイプとの経糸がほぼ完全に覆われるように構成されるファブリック。
【請求項２】
パラ系アラミドの前記経緯糸のすべては、前記第２のタイプの糸である請求項１に記載のファブリック。
【請求項３】
パラ系アラミドの前記経糸のすべては、前記第３のタイプの糸である請求項１に記載のファブリック。
【請求項４】
前記第２のタイプと、必要であれば前記第３のタイプの糸とは、前記経糸の３０〜５０％を占め、前記第２のタイプの糸は、前記緯糸の３０〜５０％を占める請求項１〜３のいずれか１項に記載のファブリック。
【請求項５】
前記第１のタイプの糸と前記第２のタイプの糸とは、約２４−３２ｔｅｘの単糸または双糸からなる請求項１〜４のいずれか１項に記載のファブリック。
【請求項６】
前記第２のタイプの糸１本に対して前記第１のタイプの糸３本の経糸パターンと、前記第２のタイプの糸１本に対して第１のタイプの糸１本の緯糸パターンとを有する基礎織構造を備える請求項１〜５のいずれか１項に記載のファブリック。
【請求項７】
目付が約２２０ｇ／ｍ２であり、最終比率が、６６．３％のメタ系アラミドと、３３％のパラ系アラミドと、０．７％の帯電防止糸とを有する請求項６に記載のファブリック。
【請求項８】
前記第２のタイプの糸１本に対して前記第１のタイプの糸４本の経糸パターンと、前記第２のタイプの糸１本に対して前記第１のタイプの糸１本の緯糸パターンとを有する基礎織構造を備える請求項１〜５のいずれか１項に記載のファブリック。
【発明の詳細な説明】
【技術分野】
【０００１】
本発明は、防火の分野に関する。詳しくは、本発明は、例えば消防士用の衣服等の防火用衣服の外層を形成することを目的とする保護ファブリックに関する。
【背景技術】
【０００２】
要員の安全はわが社の技術開発における主要な判定基準である。火災の分野において、われわれは、特に、重大な事故を回避、または少なくとも制限するために防火作業に従事する人々が可能な限り良好に保護されるように尽力している。これが、テクスタイル製造業者が防火用の特殊材料、即ち、熱安定性又は熱反応性繊維、これら繊維から製造されるテクスタイル、それらテクスタイルから作り出される衣服、を開発してきた理由である。
【０００３】
これらは防火衣服の製造において現在一般的に使用されている繊維であるため、例えばポリメタフエニレンイソフタルアミドであるＮｏｍｅｘ（登録商標）タイプの糸等のポリアミド−イミドの化学分類に属する、例えばＫｅｒｍｅｌ糸等のパラ系アミド又はメタ系アラミドのいずれかである所謂アラミドと称される糸は周知である。
【０００４】
また、Ｋｅｖｌａｒ（登録商標）、Ｔｗａｒｏｎ（登録商標）及びＴｅｃｈｎｏｒａ（登録商標）の商品名で販売されている糸も周知である。
【発明の開示】
【発明が解決しようとする課題】
【０００５】
消防士の衣服は、その防火性に加えて、その他すべての衣服と同様の美的要件も満たさなければならず、特に、許容可能であるか、若しくは、少なくとも１つの衣服から次の衣服を再生可能な外観を有する必要があるということを協調しておかなければならない。
【０００６】
今日、市場において、それらの物理的強度と熱特性との観点から、防火用に設計された衣服の外側ファブリックを作り出すために特に有用な材料は存在するが、これらはその美観の観点から大きな限界を有するものである。例えば、長さ方向に色のバリエーションを示す高弾性パラ系アラミドタイプの糸がある。この現象に対して何ら科学的な説明を提供しようと試みるものではないが、これらのバリエーションはそれらの糸の製造中にそれらに付与される処理によるものと推測される。
【０００７】
その結果、防火用の衣服の外層を形成することを目的とする保護ファブリックの形成のために、そのような欠点を示さない、例えば、Ｋｅｖｌａｒ（登録商標）、Ｔｗａｒｏｎ（登録商標）及びＴｅｃｈｎｏｒａ（登録商標）の商品名で市販されている糸等のパラ系アラミドタイプの糸が利用される。しかしながら、これらの糸は紫外線に対して敏感であり、それらを染色した時には光に対する耐性が低い色調を帯びるという事実に関する別の欠点がある。これらのパラ系アラミド糸が、非常に多くの場合、二層式のファブリックに利用され、衣服の外層の内面側、即ち、光や紫外放射線に直接晒されることのない面に配置されるのは、これがその理由である。しかしながら、この構成には、例えば、５０％のパラ系アラミド糸を選択する場合に３００ｇ／ｍ２の目付のファブリックとなるように、比較的高い比率のパラ系アラミド糸を選択する場合にファブリックの目付を増大させることが必要になるという大きな欠点がある。他方、例えば２２０ｇ／ｍ２のようなもっと従来的な目付を得ることが望ましい場合は、パラ系アラミド糸の比率を例えば１０％等に大幅に低減しなければならない。
【０００８】
本発明の目的は、上述した欠点を解消する防火用衣服の外層を形成できる保護ファブリックを提案することにある。
【課題を解決するための手段】
【０００９】
本発明は、３００ｇ／ｍ２以下、好ましくは１８０ｇ／ｍ２〜２６０ｇ／ｍ２の目付を有する保護衣服であって、少なくとも２つのタイプの難燃性糸、即ち、第１のメタ系アラミドタイプの糸と、長さ方向に沿って色むらバリエーションを有する第２の高弾性パラ系アラミドタイプの糸と、必要に応じて経糸に用いる色むらバリエーションは有さないが紫外線に対して感応性の第３のパラ系アラミドタイプの糸とからなるものである。このファブリックは、前記第２の糸と、必要な場合の前記第３のタイプの糸とを１５〜５０％含み、その織構造は、前記ファブリックの外側面において、前記第２のタイプと、必要な場合の前記第３のタイプとの経糸がほとんど完全に覆われるように構成されている。
【００１０】
このように、本発明の特有の構成によれば、従来の目付を有しながら、パラ系アラミド糸、特にこのタイプの糸本来の色のバリエーションにも拘わらず紫外線に対して無感応で、且つ許容可能な美的外観を備えた高弾性糸を高い比率で含む保護ファブリックを得ることが可能である。
【００１１】
事実、本出願人は、その長さ方向の色のバリエーションは、経糸の場合に観察されるものとは異なり、緯糸が外層において視認できる場合には、有害ではないということを観察することができた。
【００１２】
これは、前記経糸が整経工程中に製造ロットが異なるスプールから引き出されることにより、これらのスプールから引き出される互いに色合いの異なる経糸の並列によって、欠陥を構成するような製品の全長に渡るしま模様を発生させる可能性があることを考慮することによって説明することができる。
【００１３】
更に、例え経糸クリールのすべてのスプールが同じロットからのものであったとしても、色バリエーションによって製品の始めと終わりとの間には異なる視覚的外観が作り出され、これがその製品から製造される衣服に反映されて、その結果、製造プロセスのために切り出されるパネルが同じ製品の別々の領域から取られる場合、ある衣服がその外観においてバリエーションを呈するようになるか、或いは、２つの衣服が、それらの製造に使用されるパネルがロットの最初部分から取られるかそれともロットの最後部分から取られるかに応じて互いに異なる視覚的外観を有するものとなる。
【００１４】
他方、緯糸の場合は、全幅に亘って経糸をクロスするのは同じ緯糸であるため、その色のコントラストは、一般に１．５０ｍ〜１．６０ｍであるファブリックの幅のみに関するものである。必要な場合、更に、緯糸混合装置を使用して、ピックを構成するのに交互に複数のスプールを使用し、それによって、統計的混合によって緯糸における色バリエーションの効果を低減させることも可能である。
【００１５】
更に、色バリエーションを示さないが紫外線に対してより感応性の高いパラ系アラミド糸は経糸のみに使用されるため、それがほとんど完全に覆われるという事実によって光と紫外線放射線の作用による劣化の問題が解決される。
【００１６】
実施のバリエーションとして、前記第２のタイプの糸と、必要な場合の前記第３のタイプの糸とは前記経糸の３０〜５０％を占め、前記第２のタイプの糸が前記緯糸の３０〜５０％を占める。
【００１７】
実施のバリエーションとして、前記第１及び前記第２のタイプの糸は、約１２〜１５ｔｅｘ×２である。
【００１８】
実施のバリエーションとして、前記ファブリックは、以下の経糸構成、即ち、前記第１のタイプの糸１本と、前記第２のタイプの糸１本と、前記第１のタイプ２本とを備え、前記緯糸を前記第１のタイプの糸と第２のタイプの糸とを交互に有する基礎織構造を備えている。この実施法において、約２２０ｇ／ｍ２の目付を有し、最終比率が６６．３％であるメタ系アラミド糸と、最終比率が３３％であり、長さ方向に渡って色バリエーションを有するパラ系アラミド糸と、最終比率が０．７％である帯電防止糸とを有する保護衣服を形成することが可能であった。尚、前記第１のタイプの糸が存在することから、前記メタ系アラミド糸には、Ｂｅｌｉｔｒｏｎ（登録商標）糸やその他のタイプの糸のような一般に電荷を伝導又は放散する帯電防止糸が少量混合されているということを強調しておかなければならない。
【発明を実施するための最良の形態】
【００１９】
本発明は、３００ｇ／ｍ２以下の目付を有し、経糸両面織タイプのファブリックの２つの基本織構造を表す図１及び図２に図示されている消防士用の衣服の外層を形成することを目的とする保護ファブリックの以下の実施例の説明を読むことによって、より明瞭に理解されるであろう。
【００２０】
第１例において、前記第１のタイプの糸は、Ｋｅｒｍｅｌ（登録商標）の商品名で知られているメタ系アラミド糸９９％と帯電防止糸１％とからなり、１４．３ｔｅｘ×２（より最近では一般的にＮｍ７０／２として記載される）のテックス番号を有するメタ系アラミド糸である。
【００２１】
前記第２のタイプの糸は、１４．３ｔｅｘ×２のテックス番号を有し、高弾性で、その長さ方向に渡って色バリエーションを示すパラ系アラミド糸である。これは、例えば、Ｒｕｓａｒ（登録商標）の商品名で知られている糸とすることができる。また、Ａｒｍｏｓ（登録商標）、ＳＶＭ（登録商標）又はＡｕＴｘ−ＨＴ（登録商標）の商品名で知られている糸とすることも可能である。これらは連続したフィラメント糸である。
【００２２】
図１に示されているように、この第１例において、整経工程のパターンは、パラ系アラミド糸（Ｐはパラ系アミドを表す）１本に対してメタ系アラミド糸（ＫはＫＥＲＭＥＬ（登録商標）を表す）３本である。
【００２３】
緯糸パターンは、パラ系アラミド糸（Ｐ）１本に対してメタ系アラミド糸（Ｋ）１本である。
【００２４】
ファブリックの織り密度は、５２×２２本／ｃｍである。
【００２５】
この目付は約２２０ｇ／ｍ２であり、メタ系アラミド糸の最終比率は６６．３％、パラ系アラミド糸の最終比率は３３％、帯電防止糸の最終比率は０．７％である。
【００２６】
この実施例では、図示されている織構造を有する各単位パターン（４×４）において、前記高弾性パラ系アラミドタイプの経糸は、ファブリック面と裏面とに１：３の割合で交互に見えるように配置されている。実際には、このタイプの織構造の場合、織パターンの最も左側に位置するメタ系アラミド（Ｋ）の経糸がパラ系アラミド（Ｐ）の経糸の上を通過する傾向となるであろう。つまり、前記経糸が衣服のファブリック面上において視覚的に完全に覆われる状態となる。
【００２７】
尚、経糸の場合、織りを容易にするために双糸を使用することが好ましいが、緯糸用として単一糸を使用することも可能である。例えば、経糸用として１４．３ｔｅｘ×２の糸を使用する場合、緯糸用として単一２９．４ｔｅｘの糸を使用される。
【００２８】
第２例は第１例と基礎織構造において異なり、図２に図示されているようにそれは経糸両面織タイプであって、その経糸パターンはパラ系アラミド糸１本に対してメタ系アラミド糸３本であり、緯糸パターンはパラ系アラミド糸１本に対してメタ系アラミド糸１本である。
【００２９】
この第２例では、各単位パターン（４×６）において、パラ系アミドタイプの経糸は、ファブリック面と裏面とに１：２の割合で交互に見えるように配置されているが、第１例と同様、織パターンの最も左側に位置するメタ系アラミド（Ｋ）の経糸が隣接するパラ系アラミド（Ｐ）の経糸の上を通過する傾向となるであろう。つまり、衣服のファブリック面上において前記経糸はほぼ完全に覆われる状態となる。
【００３０】
これらの２つの例において、パラ系アラミドのすべての経糸と緯糸とを前記第２のタイプとすることができるが、パラ系アラミドのすべての経糸を第３のタイプとすることも可能である。
【００３１】
このように、パラ系アラミド（Ｐ）の経糸として、従来のＫｅｖａｒ（登録商標）、Ｔｗａｒｏｎ（登録商標）またはＴｅｃｈｎｏｒａ（登録商標）タイプの糸も、それらはほぼ完全に覆われ、光と紫外線放射線に対して直接晒されないため、利用可能である。これらの従来の糸は上述の長さ方向に渡って色バリエーションを示すパラ系アラミドタイプの糸よりも安価であることから経済的にも有利である。但し、上述の長さ方向に渡って色バリエーションを有する糸は非常に強度も高いマルチフィラメント糸（連続フィラメント）であるのに対して、望ましい糸の特性により市場において紡績糸として入手される前記従来の糸は、強度が低いことからファブリックの物理的強度の点においては不利である。
【００３２】
本発明は、非限定的例によって記載、例示した上記実施方法に限定されるものではない。具体的には、所望の目付を維持しつつ、第２のタイプの糸の比率を約３０％として、より良好な密度を提供し、経糸としての第２のタイプの糸をより良好に覆うべく、経糸パターンが、第２のタイプの糸１本に対して第１のタイプの糸４本であり、緯糸パターンが、第２のタイプの糸１本に対して第１タイプの糸１本である織構造も可能である。
【図面の簡単な説明】
【００３３】
【図１】基本織構造を示す図
【図２】基本織構造を示す図
【図１】
2008533321.tif 000003
【図２】
2008533321.tif 000004
【国際調査報告】
2008533321.tif 000005
2008533321.tif 000006
2008533321.tif 000007
2008533321.tif 000008
2008533321.tif 000009
2008533321.tif 000010